(57)【要約】  環構造を有するペルフルオロモノマーを重合して得られた含フッ素ポリマーおよび未反応の環構造を有するペルフルオロモノマーを含む混合物から未反応の環構造を有するペルフルオロモノマーを効率よく回収することによる、環構造を有する含フッ素ポリマーを比較的低コストで製造できる方法の提供。  特定の環構造を有するペルフルオロモノマーを含むモノマー成分を、重合開始剤の存在下に所定の重合温度にて重合して含フッ素ポリマーおよび未反応の環構造モノマーを含む混合物を得た後、重合温度の最高到達温度＋１２℃以下であり、かつ重合開始剤の１０時間半減期温度＋１２℃以下の温度条件で、かつ大気圧未満の圧力条件にて、混合物から環構造を有するペルフルオロモノマーを回収する。【特許請求の範囲】
【請求項１】
下式（ｍ１１）で表される化合物、下式（ｍ１２）で表される化合物、下式（ｍ１３）で表される化合物および下式（ｍ１４）で表される化合物からなる群から選ばれる少なくとも１種の環構造モノマーを含むモノマー成分を、重合開始剤の存在下に所定の重合温度にて重合して含フッ素ポリマーおよび未反応の環構造モノマーを含む混合物を得た後、
前記重合温度の最高到達温度＋１２℃以下、かつ前記重合開始剤の１０時間半減期温度＋１２℃以下の温度条件、ならびに大気圧未満の圧力条件にて、前記混合物から前記環構造モノマーを回収する、含フッ素ポリマーの製造方法。
【化１】
2017033776.tif 000028
（ただし、Ｒ１１、Ｒ１２、Ｒ１３、Ｒ１４、Ｒ１５、及びＲ１６は、炭素数１〜１０のペルフルオロアルキレン基または炭素数２〜１０のペルフルオロアルキレン基の炭素−炭素結合間にエーテル性の酸素原子を有する基である。）
【請求項２】
前記混合物に含まれる前記環構造モノマー（１００質量％）のうち、前記混合物から回収された前記環構造モノマーの割合が、７５質量％以上である、請求項１に記載の含フッ素ポリマーの製造方法。
【請求項３】
前記モノマー成分が、下式（ｍ２１）で表される化合物、下式（ｍ２２）で表される化合物および下式（ｍ２３）で表される化合物からなる群から選ばれる少なくとも１種の−ＳＯ２Ｆ基含有モノマーをさらに含む、請求項１または２に記載の含フッ素ポリマーの製造方法。
【化２】
2017033776.tif 000029
（ただし、ｑは、０または１であり、Ｙは、フッ素原子または１価のペルフルオロ有機基であり、Ｑ１は、エーテル性の酸素原子を有してもよいペルフルオロアルキレン基であり、Ｑ２は、単結合、またはエーテル性の酸素原子を有してもよいペルフルオロアルキレン基であり、ｍは、０または１であって、ｐが０のときｍは０であり、ｐは、０または１であり、ｎは、１〜１２の整数であり、Ｘは、フッ素原子またはトリフルオロメチル基であり、ｒは、１〜３の整数であり、ｔは、０または１であり、ｓは、１〜１２の整数である。）
【請求項４】
前記モノマー成分が、テトラフルオロエチレンをさらに含む、請求項１〜３のいずれか一項に記載の含フッ素ポリマーの製造方法。
【請求項５】
前記環構造モノマーの少なくとも１種が、下式（ｍ１２−１）で表される化合物である、請求項１〜４のいずれか一項に記載の含フッ素ポリマーの製造方法。
【化３】
2017033776.tif 000030
【請求項６】
前記環構造モノマーの少なくとも１種が、下式（ｍ１３−１）で表される化合物である、請求項１〜４のいずれか一項に記載の含フッ素ポリマーの製造方法。
【化４】
2017033776.tif 000031
【請求項７】
前記混合物から回収された前記環構造モノマーを、前記モノマー成分の少なくとも一部として再使用する、請求項１〜６のいずれか一項に記載の含フッ素ポリマーの製造方法。
【請求項８】
前記モノマー成分を重合媒体中で重合して含フッ素ポリマー、未反応の環構造モノマーおよび前記重合媒体を含む混合物を得た後、
前記混合物から前記環構造モノマーおよび前記重合媒体を含むモノマー溶液を回収し、該モノマー溶液を、前記モノマー成分の少なくとも一部および前記重合媒体の少なくとも一部として再使用する、請求項７に記載の含フッ素ポリマーの製造方法。
【発明の詳細な説明】
【技術分野】
【０００１】
本発明は、環構造を有する含フッ素ポリマーの製造方法に関する。
【背景技術】
【０００２】
固体高分子形燃料電池用膜電極接合体の触媒層に含ませる電解質材料としては、膜電極接合体の発電特性に優れる点から、環構造およびイオン交換基を有する含フッ素ポリマーが提案されている（たとえば、特許文献１参照）。【０００３】
環構造およびイオン交換基を有する含フッ素ポリマーは、環構造、および−ＳＯ２Ｆ基等のイオン交換基前駆体基を有する含フッ素ポリマーの有するイオン交換基前駆体基をイオン交換基（−ＳＯ３−Ｈ＋等）に変換することによって製造される。
環構造および−ＳＯ２Ｆ基を有する含フッ素ポリマーは、たとえば、環構造および−ＳＯ２Ｆ基を有するペルフルオロモノマー、および環構造を有し、−ＳＯ２Ｆ基を有しないペルフルオロモノマーのいずれか一方または両方と、テトラフルオロエチレン（以下、ＴＦＥとも記す。）と、必要に応じて−ＳＯ２Ｆ基を有し、環構造を有しないペルフルオロモノマーとを共重合させることによって製造される。【０００４】
モノマー成分を重合して含フッ素ポリマーを製造した場合、含フッ素ポリマー、未反応のモノマーおよび重合媒体を含む混合物が得られる。そのため、混合物から未反応モノマーおよび重合媒体を分離し、回収する必要がある。
反応後の混合液から直接、未反応モノマーおよび重合媒体を回収する場合、効率よく行うには、通常、大気圧よりも低い圧力下で、重合温度よりも充分に高い温度に混合物を加熱することが行われる（たとえば、特許文献２、３参照）。
【先行技術文献】
【特許文献】
【０００５】
【特許文献１】国際公開第２０１４／１７５１２３号
【特許文献２】特許第３６０３４２５号公報
【特許文献３】特許第５５６９６６０号公報
【発明の概要】
【発明が解決しようとする課題】
【０００６】
しかし、従来の未反応モノマーの回収の技術を、未反応の環構造を有するペルフルオロモノマーの回収にそのまま適用した場合、未反応の環構造を有するペルフルオロモノマーを効率よく回収できない。
環構造を有するペルフルオロモノマーは高価な化合物であるため、これを効率よく回収して再利用できない場合、環構造を有する含フッ素ポリマーの製造コストの上昇につながる。【０００７】
本発明は、環構造を有するペルフルオロモノマーを重合して得られた含フッ素ポリマーおよび未反応の環構造を有するペルフルオロモノマーを含む混合物から未反応の環構造を有するペルフルオロモノマーを効率よく回収することによって、環構造を有する含フッ素ポリマーを比較的低コストで製造できる方法を提供する。
【課題を解決するための手段】
【０００８】
本発明者らは、未反応の環構造を有するペルフルオロモノマーの回収について鋭意検討した結果、環構造を有するペルフルオロモノマーは、混合物中の未反応の重合開始剤の存在によって分解したり重合したりしやすいこと、そして、未反応の環構造を有するペルフルオロモノマーを効率よく回収するためには、回収時の温度条件および圧力条件について、未反応の環構造を有するペルフルオロモノマーの反応性だけではなく、未反応の重合開始剤の特性も考慮する必要があることを見出し、本発明を完成させるに至った。【０００９】
本発明は、下記の態様を有する。
［１］下式（ｍ１１）で表される化合物、下式（ｍ１２）で表される化合物、下式（ｍ１３）で表される化合物および下式（ｍ１４）で表される化合物からなる群から選ばれる少なくとも１種の環構造モノマーを含むモノマー成分を、重合開始剤の存在下に所定の重合温度にて重合して含フッ素ポリマーおよび未反応の環構造モノマーを含む混合物を得た後、前記重合温度の最高到達温度＋１２℃以下、かつ前記重合開始剤の１０時間半減期温度＋１２℃以下の温度条件、ならびに大気圧未満の圧力条件にて、前記混合物から前記環構造モノマーを回収する、含フッ素ポリマーの製造方法。
【化１】
2017033776.tif 000002
ただし、式（ｍ１１）、式（ｍ１２）、式（ｍ１３）および式（ｍ１４）において、Ｒ１１、Ｒ１２、Ｒ１３、Ｒ１４、Ｒ１５、及びＲ１６は、炭素数１〜１０のペルフルオロアルキレン基または炭素数２〜１０のペルフルオロアルキレン基の炭素−炭素結合間にエーテル性の酸素原子を有する基である。
［２］前記混合物に含まれる前記環構造モノマー（１００質量％）のうち、前記混合物から回収された前記環構造モノマーの割合が、７５質量％以上である、［１］の含フッ素ポリマーの製造方法。
［３］前記モノマー成分が、下式（ｍ２１）で表される化合物、下式（ｍ２２）で表される化合物および下式（ｍ２３）で表される化合物からなる群から選ばれる少なくとも１種の−ＳＯ２Ｆ基含有モノマーをさらに含む、［１］または［２］の含フッ素ポリマーの製造方法。
【化２】
2017033776.tif 000003
ただし、ｑは、０または１であり、Ｙは、フッ素原子または１価のペルフルオロ有機基であり、Ｑ１は、エーテル性の酸素原子を有してもよいペルフルオロアルキレン基であり、Ｑ２は、単結合、またはエーテル性の酸素原子を有してもよいペルフルオロアルキレン基であり、ｍは、０または１であって、ｐが０のときｍは０であり、ｐは、０または１であり、ｎは、１〜１２の整数であり、Ｘは、フッ素原子またはトリフルオロメチル基であり、ｒは、１〜３の整数であり、ｔは、０または１であり、ｓは、１〜１２の整数である。
［４］前記モノマー成分が、テトラフルオロエチレンをさらに含む、［１］〜［３］のいずれかの含フッ素ポリマーの製造方法。
［５］前記環構造モノマーの少なくとも１種が、下式（ｍ１２−１）で表される化合物である、［１］〜［４］のいずれかの含フッ素ポリマーの製造方法。
【化３】
2017033776.tif 000004
［６］前記環構造モノマーの少なくとも１種が、下式（ｍ１３−１）で表される化合物である、［１］〜［４］のいずれかの含フッ素ポリマーの製造方法。
【化４】
2017033776.tif 000005
［７］前記混合物から回収された前記環構造モノマーを、前記モノマー成分の少なくとも一部として再使用する、［１］〜［６］のいずれかの含フッ素ポリマーの製造方法。
［８］前記モノマー成分を重合媒体中で重合して含フッ素ポリマー、未反応の環構造モノマーおよび前記重合媒体を含む混合物を得た後、前記混合物から前記環構造モノマーおよび前記重合媒体を含むモノマー溶液を回収し、前記モノマー溶液を、前記モノマー成分の少なくとも一部および前記重合媒体の少なくとも一部として再使用する、［７］の含フッ素ポリマーの製造方法。
【発明の効果】
【００１０】
本発明の含フッ素ポリマーの製造方法によれば、環構造を有するペルフルオロモノマーを重合して得られた含フッ素ポリマーおよび未反応の環構造を有するペルフルオロモノマーを含む混合物から未反応の環構造を有するペルフルオロモノマーを効率よく回収することによって、環構造を有する含フッ素ポリマーを比較的低コストで製造できる。
【発明を実施するための形態】
【００１１】
以下の用語の定義および記載の仕方等は、本明細書および特許請求の範囲にわたって適用される。
本明細書においては、式（ｍ１１）で表される化合物を、化合物（ｍ１１）と記す。他の式で表される化合物もこれに準じて記す。
本明細書においては、式（ｕ１１）で表される構成単位を、単位（ｕ１１）と記す。他の式で表される構成単位もこれに準じて記す。
【００１２】
「ポリマー」とは、複数の構成単位から構成された構造を有する化合物を意味する。
「構成単位」とは、モノマーが重合することによって形成された該モノマーに由来する単位を意味する。構成単位は、モノマーの重合反応によって直接形成された単位であってもよく、ポリマーを処理することによって該単位の一部が別の構造に変換された単位であってもよい。
「モノマー」とは、重合反応性の炭素−炭素二重結合を有する化合物を意味する。
「イオン交換基」とは、Ｈ＋、一価の金属カチオン、アンモニウムイオン等を有する基を意味する。イオン交換基としては、スルホン酸基、スルホンイミド基、スルホンメチド基、カルボン酸基等が挙げられる。
「スルホン酸基」は、−ＳＯ３−Ｈ＋および−ＳＯ３−Ｍ＋（ただし、Ｍ＋は、一価の金属イオン、または１以上の水素原子が炭化水素基と置換されていてもよいアンモニウムイオンである。）を包含する。
【００１３】
＜含フッ素ポリマー＞
本発明の製造方法によって得られる含フッ素ポリマーは、後述する特定の環構造を有する構成単位を有する。
含フッ素ポリマーは、必要に応じて後述する−ＳＯ２Ｆ基を有する構成単位（ただし、環構造を有する構成単位を除く。）をさらに有していてもよい。
含フッ素ポリマーは、必要に応じて特定の環構造を有する構成単位および−ＳＯ２Ｆ基を有する構成単位以外の他の構成単位をさらに有していてもよい。
含フッ素ポリマーは、膜電極接合体の触媒層に含ませる電解質材料の前駆体として用いる点からは、環構造および−ＳＯ２Ｆ基を有する構成単位、ならびに−ＳＯ２Ｆ基を有し、環構造を有しない構成単位のいずれか一方の構成単位または両方の構成単位を有することが好ましい。
【００１４】
（環構造を有する構成単位）
特定の環構造を有する構成単位は、化合物（ｍ１１）に由来する単位（ｕ１１）、化合物（ｍ１２）に由来する単位（ｕ１２）、化合物（ｍ１３）に由来する単位（ｕ１３）および化合物（ｍ１４）に由来する単位（ｕ１４）からなる群から選ばれる少なくとも１種の構成単位である。
【００１５】
【化５】
2017033776.tif 000006
【００１６】
上記の式（ｍ１１）、式（ｍ１２）、式（ｍ１３）および式（ｍ１４）において、Ｒ１１、Ｒ１２、Ｒ１３、Ｒ１４、Ｒ１５、及びＲ１６は、炭素数１〜１０のペルフルオロアルキレン基または炭素数２〜１０のペルフルオロアルキレン基の炭素−炭素結合間にエーテル性の酸素原子を有する基である。
Ｒ１１は、なかでも、炭素数２〜４のペルフルオロアルキレン基または炭素数３〜４のペルフルオロアルキレン基の炭素−炭素結合間にエーテル性の酸素原子を有する基が好ましい。ペルフルオロアルキレン基は、直鎖状であってもよく、分岐状であってもよく、直鎖状であることが好ましい。
【００１７】
Ｒ１２は、なかでも、炭素数１〜４のペルフルオロアルキル基または炭素数２〜４のペルフルオロアルキル基の炭素−炭素結合間にエーテル性の酸素原子を有する基が好ましく、トリフルオロメチル基が特に好ましい。ペルフルオロアルキル基は、直鎖状であってもよく、分岐状であってもよく、直鎖状であることが好ましい。
【００１８】
Ｒ１３は、なかでも、炭素数１〜５のペルフルオロアルキル基が好ましく、トリフルオロメチル基が特に好ましい。ペルフルオロアルキル基は、直鎖状であってもよく、分岐状であってもよく、直鎖状であることが好ましい。
【００１９】
Ｒ１４は、なかでも、トリフルオロメチル基が特に好ましい。ペルフルオロアルキル基は、直鎖状であってもよく、分岐状であってもよく、直鎖状であることが好ましい。
【００２０】
Ｒ１５は、なかでも、炭素数２〜４のペルフルオロアルキレン基または炭素数３〜４のペルフルオロアルキレン基の炭素−炭素結合間にエーテル性の酸素原子を有する基が好ましい。ペルフルオロアルキレン基は、直鎖状であってもよく、分岐状であってもよく、直鎖状であることが好ましい。
【００２１】
Ｒ１６は、なかでも、トリフルオロメチル基が特に好ましい。ペルフルオロアルキル基は、直鎖状であってもよく、分岐状であってもよく、直鎖状であることが好ましい。
【００２２】
単位（ｕ１１）としては、たとえば、単位（ｕ１１−１）〜（ｕ１１−３）が挙げられる。
【００２３】
【化６】
2017033776.tif 000007
【００２４】
単位（ｕ１２）としては、たとえば、単位（ｕ１２−１）〜（ｕ１２−２）が挙げられ、分子量が小さいことによる高イオン交換容量化、沸点が低いことによるモノマー回収性の点から、単位（ｕ１２−１）が特に好ましい。
【００２５】
【化７】
2017033776.tif 000008
【００２６】
単位（ｕ１３）としては、たとえば、単位（ｕ１３−１）〜（ｕ１３−３）が挙げられ、分子量が小さいことによる高イオン交換容量化、沸点が低いことによるモノマー回収性の点から、単位（ｕ１３−１）が特に好ましい。
【００２７】
【化８】
2017033776.tif 000009
【００２８】
単位（ｕ１４）としては、たとえば、単位（ｕ１４−１）〜（ｕ１４−２）が挙げられる。
【００２９】
【化９】
2017033776.tif 000010
【００３０】
（−ＳＯ２Ｆ基を有する構成単位）
−ＳＯ２Ｆ基を有する構成単位（ただし、環構造を有する構成単位を除く。）は、化合物（ｍ２１）に由来する単位（ｕ２１）、化合物（ｍ２２）に由来する単位（ｕ２２）および化合物（ｍ２３）に由来する単位（ｕ２３）からなる群から選ばれる少なくとも１種の構成単位である。
【００３１】
【化１０】
2017033776.tif 000011
【００３２】
ｑは、０または１である。
Ｙは、フッ素原子または１価のペルフルオロ有機基である。
Ｙは、フッ素原子、またはエーテル性の酸素原子を有していてもよい炭素数１〜６の直鎖のペルフルオロアルキル基であることが好ましい。
【００３３】
Ｑ１は、エーテル性の酸素原子を有してもよいペルフルオロアルキレン基である。
Ｑ２は、単結合、またはエーテル性の酸素原子を有してもよいペルフルオロアルキレン基である。
Ｑ１、Ｑ２のペルフルオロアルキレン基がエーテル性の酸素原子を有する場合、該酸素原子は、１個であってもよく、２個以上であってもよい。また、該酸素原子は、ペルフルオロアルキレン基の炭素原子−炭素原子結合間に挿入されていてもよく、炭素原子結合末端に挿入されていてもよい。
ペルフルオロアルキレン基は、直鎖状であってもよく、分岐状であってもよく、直鎖状であることが好ましい。
ペルフルオロアルキレン基の炭素数は、１〜６が好ましく、１〜４がより好ましい。炭素数が６以下であれば、原料の化合物の沸点が低くなり、蒸留精製が容易となる。また、炭素数が６以下であれば、含フッ素ポリマーのイオン交換容量の低下が抑えられ、プロトン伝導性の低下が抑えられる。
Ｑ２は、エーテル性の酸素原子を有してもよい炭素数１〜６のペルフルオロアルキレン基であることが好ましい。Ｑ２がエーテル性の酸素原子を有してもよい炭素数１〜６のペルフルオロアルキレン基であれば、Ｑ２が単結合である場合に比べ、長期にわたって固体高分子形燃料電池を運転した際に、発電性能の安定性に優れる。
Ｑ１、Ｑ２の少なくとも一方は、エーテル性の酸素原子を有する炭素数１〜６のペルフルオロアルキレン基であることが好ましい。エーテル性の酸素原子を有する炭素数１〜６のペルフルオロアルキレン基を有する単量体は、フッ素ガスによるフッ素化反応を経ずに合成できるため、収率が良好で、製造が容易である。
【００３４】
ｍは、０または１であって、ｐが０のときｍは０である。
ｐは、０または１である。
ｎは、１〜１２の整数である。
【００３５】
Ｘは、フッ素原子またはトリフルオロメチル基である。
ｒは、１〜３の整数である。
ｔは、０または１である。
ｓは、１〜１２の整数である。
【００３６】
単位（ｕ２１）としては、含フッ素ポリマーの製造が容易であり、工業的実施が容易である点から、単位（ｕ２１−１）〜（ｕ２１−３）が好ましく、単位（ｕ２１−１）が特に好ましい。
【００３７】
【化１１】
2017033776.tif 000012
【００３８】
単位（ｕ２２）としては、単位（ｕ２２−１）〜（ｕ２２−２）が好ましい。
【００３９】
【化１２】
2017033776.tif 000013
【００４０】
単位（ｕ２３）としては、単位（ｕ２３−１）が好ましい。
【００４１】
【化１３】
2017033776.tif 000014
【００４２】
（他の構成単位）
他の構成単位は、後述する他のモノマーに由来する構成単位である。
他の構成単位としては、含フッ素ポリマーの含水率を低減できる点から、ＴＦＥに由来する構成単位が特に好ましい。
【００４３】
（含フッ素ポリマーのイオン交換容量）
−ＳＯ２Ｆ基をイオン交換基に変換した後の含フッ素ポリマーのイオン交換容量は、０．５〜２．５ミリ当量／ｇ乾燥樹脂が好ましく、１．０〜２．０ミリ当量／ｇ乾燥樹脂がより好ましい。イオン交換容量が前記範囲の下限値以上であれば、−ＳＯ２Ｆ基をイオン交換基に変換した後の含フッ素ポリマーの導電性が高くなるため、膜電極接合体の触媒層に用いた場合、充分な電池出力を得ることできる。イオン交換容量が前記範囲の上限値以下であれば、含フッ素ポリマーの製造が容易である。
【００４４】
（含フッ素ポリマーのＴＱ値）
含フッ素ポリマーのＴＱ値は、１５０℃以上が好ましく、１７０〜３４０℃がより好ましく、１７０〜３００℃がさらに好ましい。
ＴＱ値（単位：℃）は、含フッ素ポリマーの分子量および軟化温度の指標であり、長さ１ｍｍ、内径１ｍｍのノズルを用い、２．９４ＭＰａの押出し圧力の条件で含フッ素ポリマーの溶融押出しを行った際の押出し量が１００ｍｍ３／秒となる温度である。ＴＱ値が高いほど含フッ素ポリマーが高分子量であることを示す。
本発明では、フローテスタ（島津製作所社製、ＣＦＴ−５００Ｄ）を用い、温度を変えて含フッ素ポリマーの押出し量を測定し、押出し量が１００ｍｍ３／秒となるＴＱ値を求めた。
【００４５】
＜含フッ素ポリマーの製造方法＞
本発明の含フッ素ポリマーの製造方法は、下記の工程（Ｉ）〜（ＩＩＩ）を有する方法である。
（Ｉ）環構造モノマーを含むモノマー成分を、重合開始剤の存在下に所定の重合温度にて重合して含フッ素ポリマーおよび未反応の環構造モノマーを含む混合物を得る工程。
（ＩＩ）前記工程（Ｉ）の後、特定の温度条件ならびに特定の圧力条件にて、混合物から環構造モノマーを回収するとともに、含フッ素ポリマーを得る工程。
（ＩＩＩ）必要に応じて前記工程（ＩＩ）で得られた含フッ素ポリマーを洗浄媒体にて洗浄する工程。
【００４６】
（モノマー成分）
モノマー成分は、後述する特定の環構造モノマーを含む。
モノマー成分は、必要に応じて後述する−ＳＯ２Ｆ基含有モノマー（ただし、環構造モノマーを除く。）をさらに含んでいてもよい。
モノマー成分は、必要に応じて特定の環構造モノマーおよび−ＳＯ２Ｆ基含有モノマー以外の他のモノマーをさらに含んでいてもよい。
モノマー成分は、得られる含フッ素ポリマーを膜電極接合体の触媒層に含ませる電解質材料の前駆体として用いる点からは、環構造および−ＳＯ２Ｆ基を有するモノマー、ならびに−ＳＯ２Ｆ基を有し、環構造を有しないモノマーのいずれか一方のモノマーまたは両方のモノマーを含むことが好ましい。
【００４７】
（環構造モノマー）
環構造モノマーは、化合物（ｍ１１）、化合物（ｍ１２）、化合物（ｍ１３）および化合物（ｍ１４）からなる群から選ばれる少なくとも１種のモノマーである。
【００４８】
【化１４】
2017033776.tif 000015
【００４９】
Ｒ１１〜Ｒ１６は、単位（ｕ１１）〜（ｕ１４）において説明した通りである。
化合物（ｍ１１）としては、たとえば、化合物（ｍ１１−１）〜（ｍ１１−３）が挙げられる。
【００５０】
【化１５】
2017033776.tif 000016
【００５１】
化合物（ｍ１２）としては、たとえば、化合物（ｍ１２−１）〜（ｍ１２−２）が挙げられ、分子量が小さいことによる高イオン交換容量化、沸点が低いことによるモノマー回収性の点から、化合物（ｍ１２−１）が特に好ましい。
【００５２】
【化１６】
2017033776.tif 000017
【００５３】
化合物（ｍ１３）としては、たとえば、化合物（ｍ１３−１）〜（ｍ１３−３）が挙げられ、分子量が小さいことによる高イオン交換容量化、沸点が低いことによるモノマー回収性の点から、単位（ｍ１３−１）が特に好ましい。
【００５４】
【化１７】
2017033776.tif 000018
【００５５】
化合物（ｍ１４）としては、たとえば、化合物（ｍ１４−１）〜（ｍ１４−２）が挙げられる。
【００５６】
【化１８】
2017033776.tif 000019
【００５７】
化合物（ｍ１１）は、国際公開第２００３／０３７８８５号、特開２００５−３１４３８８号公報、特開２００９−０４０９０９号公報等に記載された方法により合成できる。
化合物（ｍ１２）は、国際公開第２０００／０５６６９４号；Ｉｚｖｅｓｔｉｙａ  Ａｋａｄｅｍｉｉ  Ｎａｕｋ  ＳＳＳＲ，Ｓｅｒｉｙａ  Ｋｈｉｍｉｃｈｅｓｋａｙａ，１９８９年，第４巻，ｐ．９３８−４２等に記載された方法により合成できる。
化合物（ｍ１３）は、Ｍａｃｒｏｍｏｌｅｃｕｌｅ，第２６巻，第２２号，１９９３年，ｐ．５８２９−５８３４；特開平６−９２９５７号公報等に記載された方法により合成できる。
化合物（ｍ１４）は、特開２００６−１５２２４９号公報等に記載された方法により合成できる。
【００５８】
（−ＳＯ２Ｆ基含有モノマー）
−ＳＯ２Ｆ基含有モノマー（ただし、環構造モノマーを除く。）は、化合物（ｍ２１）、化合物（ｍ２２）および化合物（ｍ２３）からなる群から選ばれる少なくとも１種の化合物である。
【００５９】
【化１９】
2017033776.tif 000020
【００６０】
ｑ、Ｙ、Ｑ１、Ｑ２は、単位（ｕ２１）において説明した通りである。
ｍ、ｐ、ｎは、単位（ｕ２２）において説明した通りである。
Ｘ、ｒ、ｔ、ｓは、単位（ｕ２３）において説明した通りである。
【００６１】
化合物（ｍ２１）としては、含フッ素ポリマーの製造が容易であり、工業的実施が容易である点から、化合物（ｍ２１−１）〜（ｍ２１−３）が好ましく、化合物（ｍ２１−１）が特に好ましい。
【００６２】
【化２０】
2017033776.tif 000021
【００６３】
化合物（ｍ２２）としては、ＣＦ２＝ＣＦ−ＣＦ２−Ｏ−ＣＦ２ＣＦ２−ＳＯ２Ｆ（ｍ２２−１）またはＣＦ２＝ＣＦ−Ｏ−ＣＦ２ＣＦ２−ＳＯ２Ｆ（ｍ２２−２）が好ましい。
【００６４】
化合物（ｍ２３）としては、ＣＦ２＝ＣＦ−ＯＣＦ２ＣＦ（ＣＦ３）−Ｏ−ＣＦ２ＣＦ２−ＳＯ２Ｆ（ｍ２３−１）が好ましい。
【００６５】
化合物（ｍ２１）は、国際公開第２００７／０１３５３３号、特開２００８−２０２０３９号公報等に記載された方法により合成できる。
【００６６】
（他のモノマー）
他のモノマーとしては、ＴＦＥ、クロロトリフルオロエチレン、トリフルオロエチレン、フッ化ビニリデン、フッ化ビニル、エチレン、プロピレン、ペルフルオロ（３−ブテニルビニルエーテル）、ペルフルオロ（アリルビニルエーテル）、ペルフルオロα−オレフィン（ヘキサフルオロプロピレン等）、（ペルフルオロアルキル）エチレン（（ペルフルオロブチル）エチレン等）、（ペルフルオロアルキル）プロペン（３−ペルフルオロオクチル−１−プロペン等）、ペルフルオロ（アルキルビニルエーテル）等が挙げられる。他のモノマーとしては、ＴＦＥが特に好ましい。ＴＦＥは高い結晶性を有するため、含フッ素ポリマーが含水した際の膨潤を抑える効果があり、含フッ素ポリマーの含水率を低減できる。
【００６７】
（工程（Ｉ））
重合法は、乳化重合法、溶液重合法、懸濁重合法、バルク重合法等の重合法から選択される。重合法としては、生体蓄積性が懸念される炭素数７以上のペルフルオロアルキル基を有するフッ素系乳化剤を用いないことから、溶液重合法が好ましい。
【００６８】
溶液重合法の場合、反応器内において、重合媒体中で重合開始剤の存在下に所定の重合温度にてモノマー成分を重合して含フッ素ポリマー、未反応の環構造モノマーおよび重合媒体を含む混合物を得る。
【００６９】
重合媒体としては、クロロフルオロカーボン、ハイドロクロロフルオロカーボン、ハイドロフルオロカーボン、ハイドロフルオロエーテル等の溶媒が好ましく、オゾン層に影響のないハイドロフルオロカーボン、ハイドロフルオロエーテルがより好ましい。
【００７０】
重合開始剤としては、ジアシルペルオキシド類（ジコハク酸ペルオキシド、ベンゾイルペルオキシド、ペルフルオロ−ベンゾイルペルオキシド、ラウロイルペルオキシド、ビス（ペンタフルオロプロピオニル）ペルオキシド等）、アゾ化合物（２，２’−アゾビス（２−アミジノプロパン）塩酸類、４，４’−アゾビス（４−シアノバレリアン酸）、ジメチル２，２’−アゾビスイソブチレート、アゾビスイソブチロニトリル等）、ペルオキシエステル類（ｔ−ブチルペルオキシイソブチレート、ｔ−ブチルペルオキシピバレート等）、ペルオキシジカーボネート類（ジイソプロピルペルオキシジカーボネート、ビス（２−エチルヘキシル）ペルオキシジカーボネート等）、ハイドロペルオキシド類（ジイソプロピルベンゼンハイドロペルオキシド、ｔ−ブチルハイドロペルオキシド等）、ジアルキルペルオキシド（ジ−ｔ−ブチルペルオキシド、ペルフルオロ−ジ−ｔ−ブチルペルオキシド）等が挙げられる。
【００７１】
重合開始剤の添加量は、モノマー成分の１００質量部に対して、０．０００１〜３質量部が好ましく、０．０００１〜２質量部がより好ましい。重合開始剤の添加量を下げることによって、含フッ素ポリマーの分子量を高めることができる。重合開始剤の他に、通常の溶液重合において用いられる分子量調節剤等を添加してもよい。
【００７２】
分子量調節剤としては、アルコール類（メタノール、エタノール、２，２，２−トリフルオロエタノール、２，２，３，３−テトラフルオロプロパノール、１，１，１，３，３，３−ヘキサフルオロイソプロパノール、２，２，３，３，３−ペンタフルオロプロパノール等）、ハイドロカーボン類（ｎ−ペンタン、ｎ−ヘキサン、シクロヘキサン等）、ハイドロフルオロカーボン類（ＣＦ２Ｈ２等）、ケトン類（アセトン等）、メルカプタン類（メチルメルカプタン等）、エステル類（酢酸メチル、酢酸エチル等）、エーテル類（ジエチルエーテル、メチルエチルエーテル等）が好ましく、アルコール類がより好ましい。
分子量調節剤の量は、モノマー成分の１００質量部に対して、０．０００１〜５０質量部が好ましく、０．００１〜１０質量部がより好ましい。
【００７３】
モノマー成分における各モノマーの仕込み割合は、得られる含フッ素ポリマーにおける構成単位が所望の割合となるように選定される。
環構造モノマーの仕込み割合は、含フッ素ポリマーにおける環構造を有する構成単位の割合が３０〜１００質量％となる割合が好ましい。
−ＳＯ２Ｆ基含有モノマーの仕込み割合は、含フッ素ポリマーにおける−ＳＯ２Ｆ基を有する構成単位の割合が２０〜９０質量％となる割合が好ましい。
ＴＦＥの仕込み割合は、含フッ素ポリマーにおけるＴＦＥに由来する構成単位の割合が０〜８０質量％となる割合が好ましい。
他のモノマー（ただし、ＴＦＥを除く。）の仕込み割合は、含フッ素ポリマーにおける他のモノマーに由来する構成単位の割合が０〜３０質量％となる割合が好ましい。
【００７４】
各モノマーは、一括で仕込んでもよく、連続的または断続的に仕込んでもよい。
重合温度は、モノマーの種類、仕込み割合等により最適値が選定され得るが、工業的実施に好適であることから、１０〜１５０℃が好ましく、２０〜１３０℃がより好ましい。重合圧力（ゲージ圧）は、０．１〜５．０ＭＰａ［ｇａｇｅ］が好ましく、０．５〜３．０ＭＰａ［ｇａｇｅ］がより好ましい。
【００７５】
（工程（ＩＩ））
溶液重合法の場合、混合物から環構造モノマーおよび重合媒体を含むモノマー溶液を回収する。
モノマー溶液の回収は、反応器内で実施してもよく、混合物を反応器から蒸発容器に移送して蒸発容器内で実施してもよい。
【００７６】
未反応の環構造モノマーは、酸素や水分によって分解する可能性があるため、反応器または蒸発容器は、不活性ガス（窒素ガス等）雰囲気下、もしくは真空または減圧雰囲気下で混合物を撹拌できるものが好ましい。
撹拌回転数は、撹拌翼の形状、反応器または蒸発容器の大きさ等によって最適な回転数は異なるが、１〜５００ｒｐｍが好ましい。
【００７７】
反応器または蒸発容器内の温度条件は、重合温度の最高到達温度＋１２℃以下、かつ重合開始剤の１０時間半減期温度＋１２℃以下である。
なかでも、反応器または蒸発容器内の温度条件は、重合温度の最高到達温度＋１０℃以下が好ましく、重合温度の最高到達温度＋８℃以下がより好ましい。なかでも、反応器または蒸発容器内の温度条件は、重合開始剤の１０時間半減期温度＋１０℃以下が好ましく、重合開始剤の１０時間半減期温度＋８℃以下がより好ましい。
重合温度の最高到達温度とは、重合を行ったときの重合温度で最高温度を意味する。なお、重合を一定の重合温度で行った場合は、重合温度の最高到達温度は一定の重合温度に一致する。
反応器または蒸発容器内の温度条件が前記範囲内であれば、未反応の環構造モノマーが、混合物中の未反応の重合開始剤の存在によって分解したり重合したりしにくい。その結果、未反応の環構造モノマーを効率よく回収できる。
【００７８】
反応器または蒸発容器内の温度条件は、未反応の環構造モノマーをさらに効率よく回収する点から、１０℃以上が好ましく、１５℃以上がより好ましく、２０℃以上がさらに好ましい。
【００７９】
反応器または蒸発容器の圧力（絶対圧）は、未反応の環構造モノマーを効率よく回収する点から、大気圧未満であり、０．１〜５００ｋＰａ［ａｂｓ］が好ましく、０．１〜３００ｋＰａ［ａｂｓ］がより好ましい。
反応器または蒸発容器内の混合物の粘度は、低い方が効率よく未反応モノマーを回収できる。そのため、回収性を優先する場合、反応率を抑制してポリマー濃度を下げることや、反応終了後の回収前に溶媒を添加して混合物の粘度を下げることが好ましい。
添加する溶媒としては、クロロフルオロカーボン、ハイドロクロロフルオロカーボン、ハイドロフルオロカーボン、ハイドロフルオロエーテル等の溶媒が好ましく、オゾン層に影響のないハイドロフルオロカーボン、またはハイドロフルオロエーテルがより好ましい。好ましい具体例としては、Ｃ４Ｆ９Ｃ２Ｈ５、Ｃ６Ｆ１３ＣＨ２ＣＨ３、Ｃ８Ｆ１７Ｃ２Ｈ５、Ｃ６Ｆ１３Ｈ、ＨＣ６Ｆ１２Ｈ、ＨＣ４Ｆ８Ｈ、Ｃ６Ｆ１４、Ｃ７Ｆ１６、ＣＦ３ＣＦＨＣＦＨＣＦ２ＣＦ３、（ＣＦ３）２ＣＦＣＦＨＣＦＨＣＦ３、ＣＦ３ＣＨ２ＯＣＦ２ＣＦ２Ｈ、Ｃ４Ｆ９ＯＣＨ３、Ｃ４Ｆ９ＯＣ２Ｈ５、ＣＦ３ＣＦ２ＣＦ２ＯＣＨ３、（ＣＦ３）２ＣＦＯＣＨ３、が挙げられる。
【００８０】
反応器または蒸発容器から蒸発した未反応の環構造モノマーおよび重合媒体を回収する方法としては、冷却トラップまたは熱交換器を介して反応器または蒸発容器内を真空引きし、未反応の環構造モノマーおよび重合媒体を回収する方法等が挙げられる。
【００８１】
混合物に含まれる未反応の環構造モノマー（１００質量％）のうち、混合物から回収された未反応の環構造モノマーの割合、すなわち環構造モノマーの回収率は、７５質量％以上が好ましく、８０質量％以上がより好ましく、９０質量％以上がさらに好ましい。環構造モノマーの回収率が前記範囲内であれば、回収された未反応の環構造モノマーを、工程（Ｉ）のモノマー成分の少なくとも一部として有効に再使用することができ、その結果、含フッ素ポリマーをさらに低コストで製造できる。
【００８２】
回収された未反応の環構造モノマーは、蒸留、精留等によって精製することなくそのまま工程（Ｉ）のモノマー成分の少なくとも一部として再使用してもよく；蒸留、精留等によって精製した後に、工程（Ｉ）のモノマー成分の少なくとも一部として再利用してもよい。工程が少なくなり、含フッ素ポリマーを比較的低コストで製造できる点から、蒸留、精留等によって精製することなくそのまま工程（Ｉ）のモノマー成分の少なくとも一部として再使用することが好ましい。
【００８３】
未反応の環構造モノマーおよび重合媒体を含むモノマー溶液として回収された場合は、モノマー溶液は、蒸留、精留等によって精製することなくそのまま工程（Ｉ）のモノマー成分の少なくとも一部および重合媒体の少なくとも一部として再使用してもよく；蒸留、精留等によって精製し、環構造モノマーと重合媒体との分離した後に、それぞれを工程（Ｉ）のモノマー成分の少なくとも一部および重合媒体の少なくとも一部として再使用してもよい。工程が少なくなり、含フッ素ポリマーを比較的低コストで製造できる点から、蒸留、精留等によって精製することなくそのまま工程（Ｉ）のモノマー成分の少なくとも一部および重合媒体の少なくとも一部として再使用することが好ましい。
【００８４】
（工程（ＩＩＩ））
溶液重合法の場合、工程（ＩＩ）で得られた含フッ素ポリマー溶液を凝集媒体と混合して粒子状の含フッ素ポリマーを得る。ついで、粒子状の含フッ素ポリマーを洗浄媒体にて洗浄する。
【００８５】
洗浄は、洗浄媒体と含フッ素ポリマーとを混合し、撹拌することによって行ってもよく、含フッ素ポリマーを良溶媒に溶解した後、貧溶媒を加えて含フッ素ポリマーを凝集させることによって行ってもよい。
【００８６】
凝集媒体および洗浄媒体としては、ハイドロフルオロカーボン、ハイドロフルオロエーテル、ペルフルオロカーボン、アルコール類等が挙げられる。好ましい具体例としては、ＣＨＦ２ＣＨ２ＣＦ３、ＣＦ３ＣＨ２ＣＦ２ＣＨ３、Ｆ３Ｃ−Ｃ（Ｆ）＝ＣＨ２、ＣＦ３ＣＨ２ＯＣＦ２ＣＦ２Ｈ、Ｃ４Ｆ９ＯＣＨ３、Ｃ４Ｆ９ＯＣ２Ｈ５、ＣＦ３ＣＦ２ＣＦ２ＯＣＨ３、（ＣＦ３）２ＣＦＯＣＨ３、ＣＦ３ＣＦ２ＣＨ２ＯＨ、ＣＦ３ＣＨ２ＯＨ、Ｈ（ＣＦ２）４ＣＨ２ＯＨ、メタノール、エタノール、１−プロパノール、イソプロパノ−ル、ｎ−ブタノール、２−ブタノール、ｔ−ブタノール、アセトン、アセトニトリル、１，２−ジメトキシエタン、シクロペンタン、ヘキサン、シクロヘキサン、ヘプタンが挙げられる。
凝集媒体、洗浄媒体の量は、含フッ素ポリマーに対して３〜２０倍質量が好ましく、３〜１５倍質量がより好ましい。洗浄媒体の量が少ないと１回で充分に洗浄できず、繰り返し洗浄が必要になる。洗浄媒体の量が多いと、回収蒸留等の洗浄後の処理に時間が掛かってしまう。また、洗浄回数は洗浄媒体の量と関係があり、洗浄媒体の量が多ければ洗浄回数は１回でよく、洗浄媒体の量が少ないと洗浄回数が多くなる。
【００８７】
凝集、洗浄後の固液分離は、凝集、洗浄後そのままろ過を行ってもよく、貧溶媒を加えて沈殿させてからろ過を行ってもよい。凝集、洗浄後そのままろ過を行い、途中でろ過を止めて、貧溶媒を追加して撹拌混合してから、再度ろ過を行ってもよい。また、ろ過以外にもデカンテーション、遠心分離等、他の方法を用いてもよい。
【００８８】
（環構造およびイオン交換基を有する含フッ素ポリマー）
環構造およびイオン交換基を有する含フッ素ポリマーは、環構造および−ＳＯ２Ｆ基を有する含フッ素ポリマーの−ＳＯ２Ｆ基をイオン交換基（−ＳＯ３−Ｈ＋等）に変換することによって製造される。
−ＳＯ２Ｆ基をイオン交換基に変換する方法としては、国際公開第２０１１／０１３５７８号に記載の方法が挙げられる。たとえば、−ＳＯ２Ｆ基をスルホン酸基（−ＳＯ３−Ｈ＋基）に変換する方法としては、含フッ素ポリマーの−ＳＯ２Ｆ基を加水分解してスルホン酸塩とし、スルホン酸塩を酸型化してスルホン酸基に変換する方法が挙げられる。
【００８９】
（環構造およびイオン交換基を有する含フッ素ポリマーの用途）
環構造およびイオン交換基を有する含フッ素ポリマーは、膜電極接合体における触媒層や固体高分子電解質膜の形成に好適に用いられる。また、他の膜（水電解、過酸化水素製造、オゾン製造、廃酸回収等に用いるプロトン選択透過膜、食塩電解用陽イオン交換膜、レドックスフロー電池の隔膜、脱塩または製塩に用いる電気透析用陽イオン交換膜等）の形成にも用いることができる。
【００９０】
以上説明した本発明の含フッ素ポリマーの製造方法にあっては、重合温度の最高到達温度＋１２℃以下、かつ重合開始剤の１０時間半減期温度＋１２℃以下の温度条件、ならびに大気圧未満の圧力条件にて、含フッ素ポリマーおよび未反応の環構造モノマーを含む混合物から環構造モノマーを回収しているため、未反応の環構造モノマーが、混合物中の未反応の重合開始剤の存在によって分解したり重合したりしにくい。その結果、未反応の環構造モノマーを効率よく回収できる。本発明は、未反応の環構造モノマーを効率よく回収するためには、回収時の温度条件について、未反応の環構造モノマーの反応性だけではなく、未反応の重合開始剤の１０時間半減期温度も考慮していることに特徴がある。
【実施例】
【００９１】
以下、本発明の実施例を示すが、本発明はこれらの実施例に限定されるものではない。なお、例１〜４は、実施例であり、例５、６は、比較例である。【００９２】
（化合物（ｍ１３））
化合物（ｍ１３）として、化合物（ｍ１３−１）を用意した。【００９３】
【化２１】
2017033776.tif 000022
【００９４】
（化合物（ｍ２１））
化合物（ｍ２１）として、化合物（ｍ２１−１）を用意した。【００９５】
【化２２】
2017033776.tif 000023
【００９６】
（重合開始剤）
化合物（ｉ−１）：（Ｃ３Ｆ７ＣＯＯ）２（日油社製、ＰＦＢ、１０時間半減期温度：２１℃）。
化合物（ｉ−２）：ジメチル２，２'−アゾビス（２−メチルプロピオネート）（和光純薬工業社製、Ｖ−６０１、１０時間半減期温度：６６℃）。
化合物（ｉ−３）：（（ＣＨ３）２ＣＨＯＣＯＯ）２（日油社製、パーロイル（登録商標）ＩＰＰ、１０時間半減期温度：４１℃）。【００９７】
（溶媒）
化合物（ｓ−１）：ＣＦ３ＣＦ２ＣＦ２ＣＦ２ＣＦ２ＣＦ２Ｈ（旭硝子社製、アサヒクリン（登録商標）ＡＣ−２０００）、
化合物（ｓ−２）：ＣＣｌＦ２ＣＦ２ＣＨＣｌＦ。【００９８】
（例１）
工程（Ｉ）：
ジャケットおよび撹拌装置を備えた、２５７５ｍＬ（ミリリットル）のステンレス製オートクレーブに、オートクレーブを氷水で冷却しながら減圧下で化合物（２１−１）の１０９８．６４ｇを仕込み、オートクレーブ内を脱気した。次いで、オートクレーブに化合物（ｍ１３−１）の３０５．１を仕込んだ。オートクレーブ内を２４℃に昇温した後、オートクレーブに０．１ＭＰａ［ｇａｇｅ］の窒素ガスを導入した。圧力が変化しないことを確認した後、オートクレーブにＴＦＥの４８．６９ｇを仕込み、全圧を０．２２ＭＰａ［ｇａｇｅ］とした。化合物（ｓ−２）の１８．２３ｇに溶解した２．２６質量％の化合物（ｉ−１）溶液の０．４２１ｇをオートクレーブに窒素ガスで加圧添加した後、化合物（ｓ−１）の３ｇで添加ラインを洗浄した。オートクレーブの内温（重合温度）が２４℃で、ジャケットと内温との温度差が最少になるように、重合中の撹拌の回転数を１００ｒｐｍから５０ｒｐｍ、次いで１５ｒｐｍと下げた。重合開始から２４時間後に、系内のガスをパージして、窒素置換を実施した。【００９９】
工程（ＩＩ）：
ジャケットの設定温度を２４℃、撹拌回転数を５ｒｐｍにし、オートクレーブ内を２００ｋＰａ［ａｂｓ］までゆっくり減圧にして、オートクレーブ内の混合液から未反応の化合物（ｍ１３−１）、溶媒等の留出を開始した。徐々にジャケットの設定温度を２８℃まで上げて、留出物を化合物（ｓ−２）およびドライアイスの混合液の冷却トラップに通し、４時間後に留出物の８３．５２ｇを得た。その間、オートクレーブ内の圧力も徐々に低下した。ガスクロマトグラフ分析による留出物中の化合物（ｍ１３−１）の割合は、７５質量％であった。
仕込んだ化合物（ｍ１３−１）の量と、得られた含フッ素ポリマーの各構成単位の割合から算出される反応で消費された化合物（ｍ１３−１）の量とから、未反応の化合物（ｍ１３−１）の理論量を算出した。未反応の化合物（ｍ１３−１）の理論量に対する回収された未反応の化合物（ｍ１３−１）の量の割合、すなわち化合物（ｍ１３−１）の回収率は、９６．８質量％であった。【０１００】
工程（ＩＩＩ）：
化合物（ｓ−１）の１６００ｇでオートクレーブ内の残渣物を希釈して、回転数２０ｒｐｍで１６時間撹拌し、ポリマー溶液を得た。
化合物（ｓ−１）の５００４ｇおよびメタノールの１２５０ｇの凝集媒体（２０℃）に、オートクレーブからの抜き出した２５℃のポリマー溶液を加え、粒子状の含フッ素ポリマーを形成し、分散液を得た。３０分間撹拌した後、分散液の３４０３ｇを抜き出し、メタノールの１０５５ｇをポリマー粒子分散液に加えた。３０分撹拌した後、ろ過して粒子状の含フッ素ポリマーを得た。
粒子状の含フッ素ポリマーを、化合物（ｓ−１）の１００５ｇおよびメタノールの４２８ｇの洗浄媒体に加えた後、撹拌およびろ過を行う洗浄を３回繰り返した。
粒子状の含フッ素ポリマーを８０℃で１６時間真空乾燥した後、２４０℃で１６時間真空熱処理し、含フッ素ポリマーの４２６．９ｇを得た。
１９Ｆ−ＮＭＲによる含フッ素ポリマーの各構成単位の割合は、化合物（ｍ２１−１）／化合物（ｍ１３−１）／ＴＦＥ＝１８．０／６７．３／１４．７（モル比）であり、該割合から算出した含フッ素ポリマーのイオン交換容量は、１．２３ミリ当量／ｇ乾燥樹脂であった。ＴＱ値は、２７２℃であった。
結果を表１および表２にまとめる。【０１０１】
（例２〜６）
各化合物の量、製造条件等を表１〜表４に示すように変更した以外は、例１と同様にして含フッ素ポリマーを得た。結果を表１〜表４にまとめる。【０１０２】
【表１】
2017033776.tif 000024
【０１０３】
【表２】
2017033776.tif 000025
【０１０４】
【表３】
2017033776.tif 000026
【０１０５】
【表４】
2017033776.tif 000027
【０１０６】
例１〜４は、重合温度＋１２℃以下、かつ重合開始剤の１０時間半減期温度＋１２℃以下の温度条件、ならびに大気圧未満の圧力条件にて、混合物から環構造モノマーを回収しているため、環構造モノマーの回収率が高かった。
例５、６は、混合物から環構造モノマーを回収する際の温度が、重合温度＋１２℃超、かつ重合開始剤の１０時間半減期温度＋１２℃超であるため、環構造モノマーの回収率が低かった。
【産業上の利用可能性】
【０１０７】
本発明の製造方法で得られた含フッ素ポリマーは、膜電極接合体における触媒層や固体高分子電解質膜、食塩電解用陽イオン交換膜等に用いられる電解質材料の前駆体として有用である。【０１０８】
なお、２０１５年８月２１日に出願された日本特許出願２０１５−１６３７２５号の明細書、特許請求の範囲、図面、及び要約書の全内容をここに引用し、本発明の明細書の開示として、取り入れるものである。
【国際調査報告】
2017033776.tif 000032
2017033776.tif 000033
2017033776.tif 000034
2017033776.tif 000035